아래 표 1 에 나타난 바 와 같 은 함량 의 합금 원소 를 포함 하 고 , 나머지 잔 량부 는 알루미늄 및 불순물 을 포함 하 는 실시 예 및 비 교예 각각 의 알루미늄 합금 을 제조 한 후 , 프로페르 치법 을 이용 하 여 외경 10 mm 의 와이어 로드 를 각각 제조 하 여 코일 형태 로 보빈 에 감 았 다 . 균질 화 처리 를 위해 520 ℃ 의 온도 범위 에서 18 시간 동안 유지 한 후 공 냉시 키는 순서 로 열처리 를 수행 하 였 다 . 그 후 , 열처리 된 와이어 로드 를 컨 펌 압출법 을 이용 해 압출 속도 100 mpm 으로 외경 8 mm , 두께 0 . 7 mm 의 알루미늄 배관 시편 을 각각 제조 했 다 . 아래 표 1 에서 합금 원소 의 함량 에 관한 단위 는 중량 % 이 다 .